СПОСОБ ПОЛУЧЕНИЯ КОМПЛЕКСНЫХ СТАБИЛИЗАТОРОВ ДЛЯ ХЛОРСОДЕРЖАЩИХ ПОЛИМЕРОВ

10
26
1. Способ получения комплексных стабилизаторов поливинилхлорида путем взаимодействия карбоновых кислот с окисями и/или гидроокисями металлов Zn, Ca в присутствии глицерина, ионола, эпоксидированного соевого масла, эпоксидной смолы, дифенилолпропана, фосфита НФ при нагревании, отличающийся тем, что в качестве карбоновых кислот используют олеиновую, 2-этилгексановую, α,α'-разветвленные монокарбоновые кислоты фракции С-С, сначала карбоновые кислоты подвергают взаимодействию с оксидами и/или гидроксидами Mg, Al и глицерином до достижения кислотного числа реакционной массы не более 5 мг КОН/г, затем в реакционную массу вводят добавки, процесс проводят при следующем соотношении компонентов, мас.%:
Карбоновые кислоты
36,3-60,4
Окиси и/или гидроокиси металлов
1,2-8,3
Глицерин
8,5-20,4
Добавки
остальное
2. Способ по п.1, отличающийся тем, что, с целью повышения стабилизирующих свойств, в качестве добавок используют эпоксидно-диановые смолы марки ЭД-20 или ЭД-16, смолу эпоксидную хлорсодержащую «Оксилин-6», дифенил-n-бутилфосфит.
3. Способ по п.1, отличающийся тем, что, с целью снижения вязкости и улучшения распределения комплексного стабилизатора, в композициях хлорсодержащих полимеров в качестве добавок используют полиэтилсилоксановую жидкость марки ПЭС-5 или модификаторы пластмасс марок: Пента-1006 или Пента-1005.
4. Способ по п.1, отличающийся тем, что нагревание проводят до 140-180°С.